(57)【要約】      （修正有）【課題】周波数が８００ＭＨｚから５ＧＨｚの周波数帯で２次元での通信でき、持ち運びによる表面品位の低下が少なく、耐久性にも優れた、テーブル、机、棚などの天板の上で使用に適した天板上で用いる通信用シート構造体を提供する。【解決手段】少なくとも下記の上層、中層および下層の３つの層から構成されるシート構造体からなり、シート構造体の厚みが３．０ｍｍ以下、上層の厚みが３０μｍから３００μｍの厚みのフィルムからなる、天板上で用いる通信用シート構造体とする。  上層：導電性能を有する層であり、該層には導電部と非導電部が存在し、該導電部の割合が８％から４５％であり、導電部が完全に途切れることなく連続し、導電部の電気抵抗値が１ｍ２あたり５Ω以下である層。  中層：周波数８００ＭＨｚから５ＧＨｚにおける誘電正接が０．０１以下である層。  下層：全面に導電性を有し、１ｍ２あたりの電気抵抗値が１Ω以下である層。【選択図】図１
2008206074.tif 000002
【特許請求の範囲】
【請求項１】
少なくとも下記の上層、中層および下層の３つの層から構成されるシート構造体からなり、シート構造体の厚みが３．０ｍｍ以下、上層の厚みが３０μｍから３００μｍの厚みのフィルムからなる、天板上で用いる通信用シート構造体。
上層：導電性能を有する層であり、該層には導電部と非導電部が存在し、該導電部の割合が８％から４５％であり、導電部が完全に途切れることなく連続し、導電部の電気抵抗値が１ｍ２あたり５Ω以下である層。
中層：周波数８００ＭＨｚから５ＧＨｚにおける誘電正接が０．０１以下である層。
下層：全面に導電性を有し、１ｍ２あたりの電気抵抗値が１Ω以下である層。
【請求項２】
上層の導電部が格子状であり、格子の線幅が０．５ｍｍから１．５ｍｍ、線間隔が５ｍｍから１０ｍｍである請求項１記載の天板上で用いる通信用シート構造体。
【請求項３】
上層表面の耐摩耗性が、ＪＩＳＬ １０９６ ８．１７．３の外観変化の判定においてＡである請求項１または２記載の天板上で用いる通信用シート構造体。
【請求項４】
中層がポリエステルの繊維構造体或いはポリオレフィンからなる請求項１〜３のいずれかに記載の天板上で用いる通信用シート構造体。
【請求項５】
中層のポリオレフィンが低密度ポリエチレンまたは発泡ポリエチレンからなる請求項１〜４のいずれかに記載の天板上で用いる通信用シート構造体。
【請求項６】
下層が繊維構造体あるいはフィルムからなる請求項１〜５のいずれかに記載の天板上で用いる通信用シート構造体。
【発明の詳細な説明】
【技術分野】
【０００１】
本発明は、２次元的な広がりを持つ通信用シート構造体であって、情報通信機器がその表面に接触もしくは近接することで、当該通信機器との間で通信を行ったり、複数の情報通信機器がその表面に接触もしくは近接している場合に、これらの間の通信を中継するのに最適な、天板上で用いる通信用シート構造体（以下、通信用シート構造体と称することがある）に関するものである。
【背景技術】
【０００２】
近年、インターネットに代表されるコンピューター通信網や情報ネットワークの利用が一般家庭・企業等を問わずに普及、一般化し増加してきている。最も一般的な利用形態は、パソコンなどにＬＡＮケーブルを直接接続したり、無線を用いて接続したりしてＬＡＮ（ＬｏｃａｌＡｒｅａ Ｎｅｔｗｏｒｋ）を形成しＬＡＮ内のコンピューターからインターネットなどのネットワークへのアクセスを可能としている。そのような中にあって、ＬＡＮケーブルを用いる場合は、このケーブルが家屋やオフィス内に引き回され、歩行の妨げになったり、美観上の問題となる。また、無線ＬＡＮを用いる場合、電波の放射を用いて通信を行うため、情報漏洩や不正アクセスなどのセキュリティ上の問題がある。
【０００３】
そこで、通信手段を２次元にし、２次元上の通信媒体を用いることでこれら問題が解決できることが、特許文献１（特開２００４−７４４８号公報）、特許文献２（特開２００６−１９９７９号公報）に開示されている。
【０００４】
上記通信手段で通信を行う場合には、その通信に使用する周波数を設定し通信を行わなければならないが、いずれの従来技術でも通信する際の周波数が規定されていない。また、２次元で通信を行うには、２次元通信用シート媒体内に電磁エネルギーを閉じ込め、そのエネルギーを利用しなければならないが、そのような検討も未だなされていないのが実状である。
【０００５】
さらに、いずれの従来技術に記載されている通信媒体を、テーブル、机、棚などの天板上で日常的に用いたり、あるいは通信用シート構造体を何度も持ち運び別の天板上で広げて使用したりしたとき、シートに凹凸や破損が生じて、表面品位が損なわれ、さらには使用が困難になるという問題がある。
【０００６】
【特許文献１】特開２００４−７４４８号公報
【特許文献２】特開２００６−１９９７９号公報
【発明の開示】
【発明が解決しようとする課題】
【０００７】
上記背景技術に鑑み検討した結果、本発明者は、８００ＭＨｚから５ＧＨｚの周波数において上記通信用シート媒体内にエネルギーを閉じ込め２次元にて通信が可能であることを見出した。
【０００８】
したがって、本発明の目的は、周波数が８００ＭＨｚから５ＧＨｚの周波数帯で２次元での通信でき、持ち運びによる表面品位の低下が少なく、耐久性にも優れた、テーブル、机、棚などの天板の上で使用に適した天板上で用いる通信用シート構造体を提供することにある。
【課題を解決するための手段】
【０００９】
発明者が検討した結果、上記課題は、少なくとも下記の上層、中層および下層の３つの層から構成されるシート構造体からなり、シート構造体の厚みが３．０ｍｍ以下、上層の厚みが３０μｍから３００μｍのフィルムからなる、天板上で用いる通信用シート構造体により解決できることが見出した。
【００１０】
上層：導電性能を有する層であり、該層には導電部と非導電部が存在し、該導電部の割合が８％から４５％であり、導電部が完全に途切れることなく連続し、導電部の電気抵抗値が１ｍ２あたり５Ω以下である層。
中層：周波数８００ＭＨｚから５ＧＨｚにおける誘電正接が０．０１以下である層。
下層：全面に導電性を有し、１ｍ２あたりの電気抵抗値が１Ω以下である層。
【発明の効果】
【００１１】
本発明の天板上で用いる通信用シート構造体によれば、天板上にてケーブルや無線を使わずに通信することができる。また、上記通信シート構造体は、持ち運びによる表面品位の低下が少なく、耐久性にも優れている。
【発明を実施するための最良の形態】
【００１２】
本発明の通信用シート構造体は、天板上で用いる、すなわち天板上での使用に適した、通信用シート構造体である。ここで天板上とは、テーブル、机、棚などの立体構造体にある平面状部分の上面をいう。これらの天板上で上記通信用シート構造体を用いる場合、その上に、文具、生活用品、書籍、音響機器、通信機器、コンピュータなどを置いたり、その上で、文字や絵を書いたり、さらに、通信用シート構造体を持ち運んでまた別の場所で広げて使用したりする。
【００１３】
これに対して、本発明の通信シート構造体は、後述する少なくとも３つの層から構成されるシート構造体からなり、特に通信用シート構造体の厚みと、上層にフィルムを用いその厚みが次に述べる要件を同時に満足していることにより、上記使用による磨耗などに十分に耐え、持ち運びによる表面品位の低下が少なく、かつ十分な通信性能を発揮する。
【００１４】
すなわち、本発明の通信用シート構造体は、厚みが３．０ｍｍ以下でなければならない。厚みが３．０ｍｍを超えると、屈曲に対して弱く、表面に凹凸が発生し易くなり持ち運びが非常に難しくなってしまう。ここで、通信用シート構造体の厚みは、下記上層、中層、下層の厚みを調整すればよいが、特に中層の厚みを調整すればよい。なお、通信用シート構造体の厚みは、好ましくは１．０ｍｍから２．５ｍｍである。
【００１５】
また、上層フィルムの厚みは通信用シート構造体としての耐久性及び品位を考慮し、３０μｍ〜３００μｍでなければならない。厚みが３０μｍ未満の場合、耐摩耗性に乏しく、フィルムの破れが発生し易くなる。また、厚みが３００μｍを超える場合、持ち運び時にフィルム表面に凹凸が発生し易くなるため、通信用シート構造体の表面品位が低下してしまう。
【００１６】
さらに、本発明の通信用シート構造体は、少なくとも、上層、中層、下層の３つの層からなる。２次元で通信を行うには、このシート構成にて、シート媒体内に電磁エネルギーを閉じ込め、そのエネルギーを利用しなければならない。シート構成が異なると、シート媒体内に電磁エネルギーを閉じ込めることができず、通信することができなくなってしまう。
【００１７】
上層：
上層の導電性については、層内に導電部と非導電部が存在し、導電部の面積が８％から４５％で導電部が完全に途切れることなく連続していなければならない。層内の導電部の割合が８％未満では電磁エネルギーが消失してしまい良好な通信状態を保つことができ無くなる。一方、導電部の割合が４５％を超えると、シート内での電磁エネルギーが相互干渉してしまうため、良好な通信状態を保つことができ無くなる。上記導電部の電気抵抗値も通信性能を大きく左右するものであり、電気抵抗値が低いほうが通信状態を良好に保つことができる。導電部の電気抵抗値が１ｍ２あたり５Ω以下となれば、良好な通信状態を保つことができる。しかしながら、上層導電部の電気抵抗値が１ｍ２あたり５Ωを超える場合、シート内に電磁エネルギーを伝播、内在させることができ無いため、２次元での通信ができなくなってしまう。ここで、導電部の電気抵抗値を１ｍ２あたり５Ω以下にするには、銅、銀、アルミニウム、ステンレスを含んだ素材を使用することが良い。
なお、上記導電部の電気抵抗値は、１ｍ２あたり好ましくは０．００１Ωから３Ωである。
【００１８】
上層に導電性能を付与するには、導電性を有する素材を使用すれば良く、銅、銀、アルミニウム、ニッケルなどの金属を含んだもの、カーボンブラックを含んだものなどが特に良い。上層の導電形状も特に限定されないが、通信用シート構造体製造時の加工性を考えた場合、図１に示す格子状や図２に示す蜂の巣状であることが好ましい。その中でも、格子状であり、格子線幅が０．５ｍｍから１．５ｍｍ、格子線間隔が５ｍｍから１０ｍｍであることが特に好ましい。
なお、上層の目付けは、好ましくは５０ｇ／ｍ２から３００ｇ／ｍ２、より好ましくは１００ｇ／ｍ２から２５０ｇ／ｍ２である。
【００１９】
中層：
本発明の中層は、８００ＭＨｚから５ＧＨｚでの誘電正接が０．０１以下となる形状、素材であれば良い。形状として、特に好ましくは、樹脂板、適度に空気層を含んだ不織布などの繊維構造体や発泡させた樹脂シートなどである。素材としては、ポリエチレン（ＰＥ）、ポリプロピレン（ＰＰ）などのポリオレフィンや、ポリエチレンテレフタレート（ＰＥＴ）、ポリエチレンナフタレート（ＰＥＮ）、ポリブチレンテレフタレート（ＰＢＴ）、ポリトリメチレンテレフタレート（ＰＴＴ）などのポリエステルであれば、良好な通信状態を保つことができる。しかしながら、８００ＭＨｚから５GHzでの誘電正接が０．０１を超えると、シート内に電磁エネルギーを内在させることができずエネルギーロスが発生する。そのため、通信性能が大きく低下してしまう。
【００２０】
ここで、上記誘電正接を０．０１以下にするには、ポリオレフィン素材を使用するか、空気層を含んだ形状であることが好ましい。
上記誘電正接は、好ましくは０．００１から０．０１である。
なお、中層の厚みは、好ましくは０．２ｍｍから２．５ｍｍ、より好ましくは０．５ｍｍから２．０ｍｍである。
また、中層の目付けは、好ましくは５０ｇ／ｍ２から５００ｇ／ｍ２、より好ましくは８０ｇ／ｍ２から３００ｇ／ｍ２である。
【００２１】
下層：
下層は、全面に電磁波シールド性能を有していれば良好な通信状態を保つことができる。電気抵抗値としては、１ｍ２あたり１Ω以下であればよい。しかしながら、下層が全面に導電性を有していない場合、例えば、一部分に絶縁部が存在する場合、または／あるいは、電気抵抗値が１ｍ２あたり１Ωを超えるような場合、その分部から電磁エネルギーが漏洩してしまう。そのため、シート内に電磁エネルギーを内在させることができずエネルギーロスが発生し、通信性能が大きく低下してしまう。
【００２２】
ここで、電気抵抗値を１ｍ２あたり１Ω以下にするには、通信用シート構造体製造時の加工性を考えた場合、繊維布帛に銅、ニッケルなどをメッキした布帛や、フィルム面に銅、銀、アルミニウムなどを蒸着させたフィルム状のもの、銅箔やアルミ箔などの金属箔などが好ましく、これらを使用することで、良好な通信状態を保つことができる。
上記電気抵抗値は、好ましくは０．００１Ωから０．８Ωである。
なお、下層の厚みは、好ましくは０．０５ｍｍから０．５ｍｍ、より好ましくは０．１ｍｍから０．４ｍｍである。
また、下層の目付けは、好ましくは５０ｇ／ｍ２から２５０ｇ／ｍ２、より好ましくは８０ｇ／ｍ２から２００ｇ／ｍ２である。
【００２３】
本発明の通信用シート構造体は、少なくとも上層、中層、下層の３つの層からなるが、これらは一体のものであっても良いし、各層を接着させた構造としても良い。各層を接着させる場合、接着に用いる接着剤や接着の方法に関して特に規定されることは無いが、ホットメルト樹脂による熱接着やアクリル樹脂やウレタン樹脂などによる接着、アクリル系粘着剤による接着、スチレンブタジエンゴム（ＳＢＲ）やイソプレンゴム（ＩＲ）などによる接着などが好ましい。
【００２４】
本発明のデスクマットが一体構造の場合、中層の上面に導電性能を有する上層を形成させる。この場合、特にその方法は限定されていないが、プリントやエッチングにより導電性能を有する層を形成させることが好ましい。そして、その上に保護層としてフィルム層を形成させる。そして中層の下面には、全面に導電性能を有する下層を形成させる。下層を形成させる方法についても特に限定されていないが、エッチングや蒸着、スパッタリングなどによって導電性能を有する層を形成させることが好ましい。
【００２５】
本発明の通信用シート構造体が各層を接着させた構造の場合、上層の形状はフィルムであることが好ましい。また、素材としてもポリエチレンテレフタレート（ＰＥＴ）、ポリエチレンナフタレート（ＰＥＮ）、ポリブチレンテレフタレート（ＰＢＴ）、ポリトリメチレンテレフタレート（ＰＴＴ）などのポリエステル、ナイロン６、ナイロン６６、ナイロン１２などの脂肪族ポリアミド、ポリパラフェニレンテレフタルアミド、ポリメタフェニレンテレフタルアミドなどの芳香族ポリアミド、ポリプポピレン（ＰＰ）、ポリエチレン（ＰＥ）、ポリカーボネート（ＰＣ）、ポリイミド（ＰＩ）など特に限定されることは無い。
【００２６】
また、中層は、前述したように、８００ＭＨｚから５ＧＨｚで誘電正接が０．０１以下となる形状・素材であれば良い。
下層は、電気抵抗値が１ｍ２あたり１Ω以下で全面に電磁波シールド性能を有したものであれば特に限定されない。前述のように、シート製造時の加工性及びシート構造体の厚みを考えた場合、繊維布帛に銅、ニッケルでメッキされた布帛や、フィルム面に銅、銀、アルミニウムなどを蒸着させたフィルム状のもの、銅箔やアルミ箔などの金属箔などが好ましく、これらを使用することで、良好な通信状態を保つことができる。
【００２７】
本発明の通信用シート構造体全体の目付けは、好ましくは２００ｇ／ｍ２から８００ｇ／ｍ２、さらに好ましくは２５０ｇ／ｍ２から６００ｇ／ｍ２である。２００ｇ／ｍ２未満では、通信する為の構造体を得ることが難しくなり、一方、８００ｇ／ｍ２を超えると、非常に重くなる為に容易に持ち運ぶことが難しくなる傾向にある。また、自重によってたわみが生じ、表面品位が低下し易くなる。
【００２８】
なお、本発明の通信用シート構造体は、その使用環境に合わせて、上層部表面に保護層を持たせることができる。その場合の保護層は、使用環境に合わせて適宜設定すれば良い。
保護層としては、ＰＥＴやＰＥＮなどのポリエステルフィルム、ＰＥやＰＰなどのポリオレフィンフィルム、ポリイミド、エチレン−ビニルアルコールフィルムなどのフィルムや、アクリル系樹脂、ウレタン系樹脂などの樹脂が挙げられる。
【実施例】
【００２９】
以下、実施例より本発明をさらに詳細に説明する。通信性能の評価方法、判定は次のとおりである。
【００３０】
１）評価方法
図３に示したように、通信用シート構造体上に置かれた２つの近接コネクターを距離ｒだけ離して配置し、アジデント社製、ネットワークアナライザーを用いて、２．４５ＧＨｚにおける透過係数Xを計測する。ここで、近接コネクターの距離は、１０ｃｍ間隔とし１０ｃｍから８０ｃｍまで計測を行った。また、使用した近接コネクターは、通信用シート構造体で２．４５ＧＨｚにピークを持つものを使用した。
【００３１】
２）判定
２−１）計測した透過係数Xの平均値（Ｘａｖ．）を算出した。Ｘａｖ．≧−３０ｄＢであれば合格とし、それ以外は不合格とする。
２−２）最大透過係数（Ｘｍａｘ）と最小透過係数（Ｘｍｉｎ）の差（ΔＸ）を算出し、ΔＸ≦１０ｄＢであれば合格とし、それ以外は不合格とした。
【００３２】
３）測定
３−１）電気抵抗値
三菱化学製「ロレスタＭＰＭＣＰ−Ｔ３５０」を用いて、上層および下層の電気抵抗値を測定した。
３−２）誘電正接
２．４５ＧＨｚでの誘電正接を、円筒空胴共振器法にて測定した。
３−３）厚み
尾崎製作所製「ダイヤルシックネスゲージ」を用いて上層の厚みと通信用シート構造体の厚みを測定した。
【００３３】
４）机上（天板上）で用いる通信用シートとしての性能確認
４−１）耐摩耗性測定および評価方法
ＪＩＳ Ｌ １０９６−１９９９ ８．１７．３ Ｃ法（テーパ形法）によって測定した。測定条件はＪＩＳ規定に準拠して行った。摩耗輪Ｎｏ．はＣＳ−１０とし、荷重は５００ｇｆで１００回摩耗した。その後、外観を次のように判定しＡを合格とした。
Ａ：異常なし
Ｂ：やや損傷している
Ｃ：たて又はよこが切断している
４−２）表面品位
幅６０ｃｍ、長さ２００ｃｍの大きさの通信用シート構造体を作製し、５ｍ離れた２点間を人間の手によって持ち運び、その後の表面品位を判定した。なお、持ち運び回数は２０回の往復とし、判定は１０人が行うこととし、その平均を取り３以上を合格とした。
１：表面の凹凸が激しく光が乱反射する状態
２：表面の凹凸が激しい状態
３：表面の凹凸はあるが、気にならない状態
４：表面の凹凸が殆どない状態
５：表面の凹凸がない状態
【００３４】
［実施例１］
上層には銀ペーストを格子状にプリントした５０μｍのポリエチレンテレフタレート（ＰＥＴ）フィルム（帝人デュポンフィルム社製、テトロンフィルムＳＬ、以下同じ）、中層には厚さ１ｍｍの発泡ポリエチレン（積水フィルム社製、以下同じ）樹脂（下関パッキング社製の軟質ポリエチレン板、以下同じ）、下層にはＰＥＴ布帛に銅・ニッケルをメッキした厚さ０．１５ｍｍ、目付８５ｇ／ｍ２の電磁波シールド布帛（帝人ファイバー社製「ＳＴ２０５０」、以下同じ）を使用した。上層の格子形状は、線幅が０．６ｍｍ、線間隔が１０ｍｍであり、導電部比率は１２％である。まず、中層の両面にアクリル系粘着剤（大日本インキ化学工業製「クイックマスターＳＰＳ−９４５Ｔ」、以下同じ）を付着量が各面１０ｇ／ｍ２となるようにテーブルコーターにて塗布した。その後、上層と中層をカレンダー加工機にて接着させ、最後に下層をカレンダー加工機にて接着させ通信用シート構造体を作製した。上層の導電部の電気抵抗値は１ｍ２あたり０．７Ω、中層の誘電正接は０．００７、下層の電気抵抗値は０．０５Ωであった。上層を接着させる時は、プリント面を接着させるようにした。
【００３５】
［実施例２］
上層には銀ペーストを格子状にプリントした２５０μｍのＰＥＴフィルム、中層には厚さ１ｍｍの発泡ポリエチレン、下層にはＰＥＴ布帛に銅・ニッケルをメッキした厚さ０．１５ｍｍ、目付８５ｇ／ｍ２の電磁波シールド布帛を使用した。上層の格子形状は、線幅が１．4ｍｍ、線間隔が５ｍｍであり、導電部比率は４２％である。まず、中層の両面にアクリル系粘着剤を付着量が各面１０ｇ／ｍ２となるようにテーブルコーターにて塗布した。その後、上層と中層をカレンダー加工機にて接着させ、最後に下層をカレンダー加工機にて接着させ通信用シート構造体を作製した。上層の導電部の電気抵抗値は１ｍ２あたり０．２Ω、中層の誘電正接は０．００７、下層の電気抵抗値は０．０５Ωであった。上層を接着させる時は、プリント面を接着させるようにした。
【００３６】
［実施例３］
上層には銀ペーストを格子状にプリントした１００μｍのＰＥＴフィルム、中層には厚さ２ｍｍの低密度ポリエチレン樹脂（下関パッキング社製の軟質ポリエチレン樹脂板、以下同じ）、下層にはアルミニウムを蒸着させた厚さ１０μｍのエバールフィルム（クラレ社製のＶＭ−ＸＬ）を使用した。上層の格子形状は、線幅が１ｍｍ、線間隔が７ｍｍであり、導電部比率は１６％である。まず、中層の両面にアクリル系粘着剤を付着量が各面１０ｇ／ｍ２となるようにテーブルコーターにて塗布した。その後、上層と中層をカレンダー加工機にて接着させ、最後に下層をカレンダー加工機にて接着させ通信用シート構造体を作製した。上層の導電部の電気抵抗値は１ｍ２あたり０．４Ω、中層の誘電正接は０．００９、下層の電気抵抗値は０．８Ωであった。上層を接着させる時は、プリント面を接着させるようにした。
【００３７】
［実施例４］
上層には銀ペーストを格子状にプリントした１００μｍのＰＥＴフィルム、中層には厚さ１ｍｍの発泡ポリエチレン、下層にはＰＥＴ布帛に銅・ニッケルをメッキした厚さ０．１５ｍｍ、目付８５ｇ／ｍ２の電磁波シールド布帛を使用した。上層の格子形状は、線幅が１ｍｍ、線間隔が７ｍｍであり、導電部比率は１６％である。これらを、ＳＢＲ系接着剤（住友スリーエム社製の３Ｍスプレーのり７７、以下同じ）を塗布量が２０ｇ／ｍ２になるようスプレーにて均一に吹き付け接着させた。下層と中層をまず接着させ、その後、上層を接着する手順で行い通信用シート構造体を作製した。上層の導電部の電気抵抗値は１ｍ２あたり０．４Ω、中層の誘電正接は０．００７、下層の電気抵抗値は０．０５Ωであった。上層を接着させる時は、プリント面を接着させるようにした。
【００３８】
［実施例５］
上層には銀ペーストを格子状にプリントした１００μｍのポリエチレンナフタレート（ＰＥＮ）フィルム（帝人デュポンフィルム社製、テオネックスフィルム）、中層には厚さ２ｍｍの低密度ポリエチレン樹脂、下層にはアルミニウムを蒸着させた厚さ１０μｍのエバールフィルムを使用した。上層の格子形状は、線幅が１ｍｍ、線間隔が７ｍｍであり、導電部比率は１６％である。これらを、ＳＢＲ系接着剤を塗布量が２０ｇ／ｍ２になるようスプレーにて均一に吹き付け接着させた。下層と中層をまず接着させ、その後、上層を接着する手順で行い通信用シート構造体を作製した。上層の導電部の電気抵抗値は１ｍ２あたり０．４Ω、中層の誘電正接は０．００９、下層の電気抵抗値は０．８Ωであった。上層を接着させる時は、プリント面を接着させるようにした。
【００３９】
［比較例１］
上層には銀ペーストを格子状にプリントした２５μｍのＰＥＴフィル、中層には厚さ１ｍｍの発泡ポリエチレン、下層にはＰＥＴ布帛に銅・ニッケルをメッキした厚さ０．１５ｍｍ、目付８５ｇ／ｍ２の電磁波シールド布帛を使用した。上層の格子形状は、線幅が０．５ｍｍ、線間隔が１５ｍｍであり、導電部比率は７％である。まず、中層の両面にアクリル系粘着剤を付着量が各面１０ｇ／ｍ２となるようにテーブルコーターにて塗布した。その後、上層と中層をカレンダー加工機にて接着させ、最後に下層をカレンダー加工機にて接着させ通信用シート構造体を作製した。上層の導電部の電気抵抗値は１ｍ２あたり１．２Ω、中層の誘電正接は０．００７、下層の電気抵抗値は０．０５Ωであった。上層を接着させる時は、プリント面を接着させるようにした。
【００４０】
［比較例２］
上層には銀ペーストを格子状にプリントした４００μｍのＰＥＴフィルム、中層には厚さ１ｍｍの発泡ポリエチレン、下層にはＰＥＴ布帛に銅・ニッケルをメッキした電磁波シールド布帛を使用した。上層の格子形状は、線幅が１ｍｍ、線間隔が７ｍｍであり、導電部比率は１６％である。まず、中層の両面にアクリル系粘着剤を付着量が１０ｇ／ｍ２となるようにテーブルコーターにて塗布した。その後、上層と中層をカレンダー加工機にて接着させ、最後に下層をカレンダー加工機にて接着させ通信用シート構造体を作製した。上層の導電部の電気抵抗値は１ｍ２あたり０．４Ω、中層の誘電正接は０．００７、下層の電気抵抗値は０．０５Ωであった。上層を接着させる時は、プリント面を接着させるようにした。
【００４１】
［比較例３］
上層にはステンレス繊維を格子状に織り込んだ厚さ３００μｍ、目付２００ｇ／ｍ２のポリエチレンテレフタレート（ＰＥＴ）織物、中層には厚さ２ｍｍの低密度ポリエチレン樹脂、下層にはＰＥＴ布帛に銅・ニッケルをメッキした厚さ０．１５ｍｍ、目付８５ｇ／ｍ２の電磁波シールド布帛を使用した。上層の格子形状は、線幅が１ｍｍ、線間隔が７ｍｍであり、導電部比率は１６％である。これらを、ＳＢＲ系接着剤を塗布量が２０ｇ／ｍ２になるようスプレーにて均一に吹き付け接着させた。下層と中層をまず接着させ、その後、上層を接着する手順で行い通信用シート構造体を作製した。上層の導電部の電気抵抗値は１ｍ２あたり１Ω、中層の誘電正接は０．００９、下層の電気抵抗値は０．０５Ωであった。
上層の織物に使用したステンレス繊維は、ベカルト東綱メタルファイバー社製で、繊度２，２００デシテックス、ＰＥＴ繊維は帝人ファイバー社製「テトロン」で、繊度２８０デシテックス。経にＰＥＴ繊維１４本毎にステンレス繊維を２本の繰り返しとし、緯はＰＥＴ繊維１２本毎にステンレス繊維２本の繰返しとした。
【００４２】
［比較例４］
上層には銀ペーストを格子状にプリントした１００μｍのＰＥＴフィルム、中層には厚さ３ｍｍの低密度ポリエチレン樹脂、下層にはＰＥＴ布帛に銅・ニッケルをメッキした厚さ０．１５ｍｍ、目付８５ｇ／ｍ２の電磁波シールド布帛を使用した。上層の格子形状は、線幅が１ｍｍ、線間隔が７ｍｍであり、導電部比率は１６％である。まず、中層の両面にアクリル系粘着剤を付着量が各面１０ｇ／ｍ２となるようにテーブルコーターにて塗布した。その後、上層と中層をカレンダー加工機にて接着させ、最後に下層をカレンダー加工機にて接着させ通信用シート構造体を作製した。上層の導電部の電気抵抗値は１ｍ２あたり０．４Ω、中層の誘電正接は０．０１、下層の電気抵抗値は０．０５Ωであった。上層を接着させる時は、プリント面を接着させるようにした。
実施例１〜５、比較例１〜４のシート構成、通信評価結果を表１に記載した。
【００４３】
【表１】
2008206074.tif 000003
【００４４】
通信評価結果：
○・・・通信可能
×・・・一部或いは全部通信不可能
【産業上の利用可能性】
【００４５】
本発明の通信用シート構造体は、周波数が８００ＭＨｚから５ＧＨｚの周波数帯で２次元での通信が可能であるだけでなく、持ち運びによる表面品位の低下が少なく、耐久性にも優れている。このため、テーブル、机、棚などの天板の上で使用するに通信用シート構造体として有用である。
【図面の簡単な説明】
【００４６】
【図１】本発明の1実施態様で通信用シート構造体上層の正面図である。
【図２】本発明の他の実施態様で、通信用シート構造体上層の正面図である。
【図３】本発明の通信性能評価方法をするための通信用シート構造体上層の正面図である。
【図１】
2008206074.tif 000004
【図２】
2008206074.tif 000005
【図３】
2008206074.tif 000006